(57)【要約】【課題】電気変色部とこれを使用された表示装置を提供する。【解決手段】電気変色部は第１透明基板と第２透明基板とを含み、前述基板の間に導電素子と電気変色層を設けられている。これにより、電子によって材料内部のイオン価を改変させる。イオン価は電子を提供されると、還元を引き起し、電気を消えると酸化を引き起すことにより変色させ、電気変色の速度が公知技術の電気変色材料より速い、かつ均一のほか、褪色が速いおよび駆動電圧が小さい長所を有する。有機／無機変色材料にイオンと電子両方を注入と抽出による変色／褪色機制と異なる。【選択図】図１
2012027435.tif 000002
【特許請求の範囲】
【請求項１】
第１透明基板と、第２透明基板と、電気変色層とを備えた電気変色部であって、
前記第１透明基板は、表面に少なくとも第１透明導電素子を設けられ、
前記電気変色層は、前記第１透明基板と前記第２透明基板との間に設けられ、 前記電気変色層は前記第１透明基板より電子を提供するによって、構造のイオン価を改変し変色することを特徴とする、電気変色部。
【請求項２】
前記透明基板の材料はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（ｐｏｌｙｅｔｈｙｌｅｎｅ，  ＰＥ）、ポリ塩化ビニル（Ｐｏｌｙ  Ｖｉｎｙｌ  Ｃｈｌｏｒｉｄｅ，  ＰＶＣ）、ポリプロピレン（Ｐｏｌｙ  Ｐｒｏｐｙｌｅｎｅ，  ＰＰ）、ポリスチレン（Ｐｏｌｙ  Ｓｔｙｒｅｎｅ，  ＰＳ）、ポリメタクリル酸メチル（Ｐｏｌｙｍｅｔｈｙｌｍｅｔｈａｃｒｙｌａｔｅ，  ＰＭＭＡ）より組み合わせるプラスチック重合体のいずれかを選択できることを特徴とする、請求項１記載の電気変色部。
【請求項３】
前記第１透明導電素子はインジウム錫酸化物（ｉｎｄｉｕｍ  ｔｉｎ  ｏｘｉｄｅ，  ＩＴＯ）、インジウム酸化亜鉛（ｉｎｄｉｕｍ  ｚｉｎｃ  ｏｘｉｄｅ，  ＩＺＯ）、アルミニウム添加酸化亜鉛（ａｌ−ｄｏｐｅｄ  ＺｎＯ，ＡＺＯ）および酸化アンチモン錫（ａｎｔｉｍｏｎｙ  ｔｉｎ  ｏｘｉｄｅ，  ＡＴＯ）より組み合わせた不純物ドープ酸化物（ｉｍｐｕｒｉｔｙ−ｄｏｐｅｄ  ｏｘｉｄｅｓ）グループのいずれであることを特徴とする、請求項１記載の電気変色部。
【請求項４】
前記第１透明導電素子の材料はカーボンナノチューブ（ｃａｒｂｏｎ  ｎａｎｏｔｕｂｅ）であることを特徴とする、請求項１記載の電気変色部。
【請求項５】
前記電気変色層の材料は遷移元素の酸化物、塩化物、水酸化物などの有機／無機派生物を溶剤に溶かせて製造されることを特徴とする、請求項１記載の電気変色部。
【請求項６】
前記遷移元素はスカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金族（ＶＩＩＩ）であることを特徴とする、請求項５記載の電気変色部。
【請求項７】
前記電気変色層の材料はハロゲン族（ＶＩＩＡ）、酸素基（ＶＩＡ）、窒素族（ＶＡ）、カーボン族（ＩＶＡ）、ホウ素族（ＩＩＩＡ）、アルカリ土類（ＩＩＡ）、アルカリ金属族（ＩＡ）の酸化物、硫化物、塩化物、水酸化物などの有機／無機派生物を溶剤に溶かせて製造されることを特徴とする、請求項１記載の電気変色部。
【請求項８】
前記溶剤の材料は、ジメチルスルホキシド［（ＣＨ3）2ＳＯ］、炭酸プロピレン（Ｃ4Ｈ6Ｏ3）または水（Ｈ2Ｏ）であることを特徴とする、請求項５または請求項７記載の電気変色部。
【請求項９】
前記電気変色層はさらにＰＨ値修飾試薬を含むことを特徴とする、請求項５または請求項７記載の電気変色部。
【請求項１０】
前記ＰＨ値修飾試薬は水酸化カリウム（ＮａＯＨ）、水酸化カリウム（ＫＯＨ）、塩化水素（ＨＣｌ）、硫酸（Ｈ2ＳＯ4）、メチルビオローゲン（Ｍｅｔｈｙｌ  Ｖｉｏｌｏｇｅｎ，  Ｃ12Ｈ14Ｎ2Ｃｌ2）、ジフェニルアミンスルホン酸ナトリウム（Ｃ12Ｈ10ＮＮａＯ3Ｓ）、Ｎ−Ｎ’Ｎ−Ｎ’ジフェニルベンジジン（Ｎ−Ｎ’−Ｄｉｐｈｅｎｙｌｂｅｎｚｉｄｉｎｅ，  Ｃ20Ｈ20Ｎ2）、Ｎ−Ｎ−フェニルアントラニル酸（Ｃ13Ｈ11ＮＯ2）またはポリアニリン（Ｐｏｌｙａｎｉｌｉｎｅ）であることを特徴とする、請求項９記載の電気変色部。
【請求項１１】
前記第２透明基板が前記第１透明導電素子に対応する表面はさらに第２透明導電素子を備えることを特徴とする、請求項１記載の電気変色部。
【請求項１２】
前記第１透明導電素子が複数あるときは、間隔を置いて前記第１透明基板に設置されることを特徴とする、請求項１記載の電気変色部。
【請求項１３】
前記第２透明基板が前記第１透明導電素子に対応する表面はさらに間隔を置いて複数に配置された第２透明導電素子を備えることを特徴とする、請求項１２記載の電気変色部。
【請求項１４】
映像表示部と、電気変色部とを備えた映像表示装置であって、
前記映像表示部は、平面映像と立体映像の表示に用いられ、
前記映像表示部の表面に設けられた電気変色部は、表面に少なくとも第１透明導電素子を設けられた第１透明基板と、
第２透明基板と、
前記第１透明基板と前記第２透明基板との間に設けられた電気変色層とを含み、前記電気変色層は前記透明導電素子より電子を提供するによって、構造のイオン価を改変し変色することを特徴とする、映像表示装置。
【請求項１５】
前記透明基板の材料はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（ｐｏｌｙｅｔｈｙｌｅｎｅ，  ＰＥ）、ポリ塩化ビニル（Ｐｏｌｙ  Ｖｉｎｙｌ  Ｃｈｌｏｒｉｄｅ，  ＰＶＣ）、ポリプロピレン（Ｐｏｌｙ  Ｐｒｏｐｙｌｅｎｅ，  ＰＰ）、ポリスチレン（Ｐｏｌｙ  Ｓｔｙｒｅｎｅ，  ＰＳ）、ポリメタクリル酸メチル（Ｐｏｌｙｍｅｔｈｙｌｍｅｔｈａｃｒｙｌａｔｅ，  ＰＭＭＡ）より組み合わせるプラスチック重合体のいずれかを選択できることを特徴とする、請求項１４記載の映像表示装置。
【請求項１６】
前記第１透明導電素子の材料はインジウム錫酸化物（ｉｎｄｉｕｍ  ｔｉｎ  ｏｘｉｄｅ，  ＩＴＯ）、インジウム酸化亜鉛（ｉｎｄｉｕｍ  ｚｉｎｃ  ｏｘｉｄｅ，  ＩＺＯ）、アルミニウム添加酸化亜鉛（ａｌ−ｄｏｐｅｄ  ＺｎＯ，ＡＺＯ）および酸化アンチモン錫（ａｎｔｉｍｏｎｙ  ｔｉｎ  ｏｘｉｄｅ，  ＡＴＯ）より組み合わせた不純物ドープ酸化物（ｉｍｐｕｒｉｔｙ−ｄｏｐｅｄ  ｏｘｉｄｅｓ）グループのいずれであることを特徴とする、請求項１４記載の映像表示装置。
【請求項１７】
前記第１透明導電素子の材料はカーボンナノチューブ（ｃａｒｂｏｎ  ｎａｎｏｔｕｂｅ）であることを特徴とする、請求項１４記載の映像表示装置。
【請求項１８】
前記電気変色層の材料は遷移元素の酸化物、硫化物、塩化物または水酸化物などの有機／無機派生物を溶剤に溶かせて製造されることを特徴とする、請求項１４記載の映像表示装置。
【請求項１９】
前記遷移元素はスカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金族（ＶＩＩＩ）であることを特徴とする、請求項１８記載の映像表示装置。
【請求項２０】
前記電気変色層の材料はハロゲン族（ＶＩＩＡ）、酸素基（ＶＩＡ）、窒素族（ＶＡ）、カーボン族（ＩＶＡ）、ホウ素族（ＩＩＩＡ）、アルカリ土類（ＩＩＡ）、アルカリ金属族（ＩＡ）の酸化物、硫化物、塩化物、水酸化物などの有機／無機派生物を溶剤に溶かせて製造されることを特徴とする、請求項１４記載の映像表示装置。
【請求項２１】
前記溶剤の材料は、ジメチルスルホキシド［（ＣＨ3）2ＳＯ］、炭酸プロピレン（Ｃ4Ｈ6Ｏ3）または水（Ｈ2Ｏ）であっても良いことを特徴とする、請求項１８または請求項２０記載の映像表示装置。
【請求項２２】
前記電気変色層はさらにＰＨ値修飾試薬を含むことを特徴とする、請求項１８または請求項２０記載の映像表示装置。
【請求項２３】
前記ＰＨ値修飾試薬は水酸化カリウム（ＮａＯＨ）、水酸化カリウム（ＫＯＨ）、塩化水素（ＨＣｌ）、硫酸（Ｈ2ＳＯ4）、メチルビオローゲン（Ｍｅｔｈｙｌ  Ｖｉｏｌｏｇｅｎ，  Ｃ12Ｈ14Ｎ2Ｃl2）、ジフェニルアミンスルホン酸ナトリウム（Ｃ12Ｈ10ＮＮａＯ3Ｓ）、Ｎ−Ｎ’Ｎ−Ｎ’ジフェニルベンジジン（Ｎ−Ｎ’−Ｄｉｐｈｅｎｙｌｂｅｎｚｉｄｉｎｅ，  Ｃ20Ｈ20Ｎ2）、Ｎ−Ｎ−フェニルアントラニル酸（Ｃ13Ｈ11ＮＯ2）またはポリアニリン（Ｐｏｌｙａｎｉｌｉｎｅ）であることを特徴とする、請求項２２記載の映像表示装置。
【請求項２４】
前記第２透明基板が前記第１透明導電素子に対応する表面はさらに第２透明導電素子を備えることを特徴とする、請求項１４記載の映像表示装置。
【請求項２５】
前記第１透明導電素子が複数あるときは、間隔を置いて前記第１透明基板に設置されることを特徴とする、請求項１４記載の映像表示装置。
【請求項２６】
前記第２透明基板が前記第１透明導電素子に対応する表面はさらに間隔を置いて複数に配置された第２透明導電素子を備えることを特徴とする、請求項２５記載の映像表示装置。
【請求項２７】
前記透明基板はさらに間隔を置いて複数に配置される前記バリアユニットを有し、前記電気変色層該を前記バリアユニットの間に設置することを特徴とする、請求項１４または請求項２４記載の映像表示装置。
【請求項２８】
前記バリアユニットの材料はフォトレジストであることを特徴とする、請求項２７記載の映像表示装置。
【請求項２９】
前記第１透明導電素子が複数あるときは、間隔を置いて前記電気変色層に設置されることを特徴とする、請求項１４記載の映像表示装置。
【請求項３０】
前記第１透明導電素子と前記第２透明導電素子はさらに複数の収容溝が形成されており、前記電気変色層を前記収容溝に設けることを特徴とする、請求項２４記載の映像表示装置。
【請求項３１】
前記第１透明導電素子と前記第２透明導電素子が複数あるときは、順を追って前記透明基板の間に配列され、前記電気変色層は前記第１透明導電素子と前記第２透明導電素子との間に設けることを特徴とする、請求項２４記載の映像表示装置。
【請求項３２】
前記電気変色層はさらに導電高分子材料が混入されていることを特徴とする、請求項１４記載の映像表示装置。
【請求項３３】
前記電気変色層はスクリーン印刷により、前記第１透明基板の表面に設けることを特徴とする、請求項３２記載の映像表示装置。
【請求項３４】
映像表示部と、電気変色部と、バリアユニットとを備えた映像表示装置であって、
前記映像表示部は、平面映像と立体映像の表示に用いられ、
前記映像表示部の表面に設けられた電気変色部は、
表面に少なくとも複数に配列する第１透明導電素子を設けられた第１透明基板と、
第２透明基板と、
前記第１透明導電素子と前記第２透明基板との間に設けられた電気変色層と、
複数のバリアユニットとを含み、
前記電気変色層は前記透明導電素子より電子を提供するによって、構造のイオン価を改変し変色し、前記バリアユニットは、前記電気変色層の間に設けることを特徴とする、映像表示装置。
【請求項３５】
前記第１、第２透明基板の材料はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（ｐｏｌｙｅｔｈｙｌｅｎｅ，  ＰＥ）、ポリ塩化ビニル（Ｐｏｌｙ  Ｖｉｎｙｌ  Ｃｈｌｏｒｉｄｅ，  ＰＶＣ）、ポリプロピレン（Ｐｏｌｙ  Ｐｒｏｐｙｌｅｎｅ，  ＰＰ）、ポリスチレン（Ｐｏｌｙ  Ｓｔｙｒｅｎｅ，  ＰＳ）、ポリメタクリル酸メチル（Ｐｏｌｙｍｅｔｈｙｌｍｅｔｈａｃｒｙｌａｔｅ，  ＰＭＭＡ）より組み合わせるプラスチック重合体のいずれかを選択できることを特徴とする、請求項３４記載の映像表示装置。
【請求項３６】
前記透明導電素子の材料はインジウム錫酸化物（ｉｎｄｉｕｍ  ｔｉｎ  ｏｘｉｄｅ，  ＩＴＯ）、インジウム酸化亜鉛（ｉｎｄｉｕｍ  ｚｉｎｃ  ｏｘｉｄｅ，  ＩＺＯ）、アルミニウム添加酸化亜鉛（ａｌ−ｄｏｐｅｄ  ＺｎＯ，ＡＺＯ）および酸化アンチモン錫（ａｎｔｉｍｏｎｙ  ｔｉｎ  ｏｘｉｄｅ，  ＡＴＯ）より組み合わせた不純物ドープ酸化物（ｉｍｐｕｒｉｔｙ−ｄｏｐｅｄ  ｏｘｉｄｅｓ）グループのいずれであることを特徴とする、請求項３４記載の映像表示装置。
【請求項３７】
前記第１透明導電素子の材料はカーボンナノチューブ（ｃａｒｂｏｎ  ｎａｎｏｔｕｂｅ）であることを特徴とする、請求項３４記載の電気変色部。
【請求項３８】
前記電気変色層の材料は遷移元素の酸化物、硫化物、塩化物または水酸化物などの有機／無機派生物を溶剤に溶かせて製造されることを特徴とする、請求項３４記載の映像表示装置。
【請求項３９】
前記遷移元素はスカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩ）、銅亜族（ＩＢ）、亜鉛亜族（ＩＩＢ）または白金族（ＶＩＩＩ）であることを特徴とする、請求項３８記載の映像表示装置。
【請求項４０】
前記電気変色層の材料はハロゲン族（ＶＩＩＡ）、酸素基（ＶＩＡ）、窒素族（ＶＡ）、カーボン族（ＩＶＡ）、ホウ素族（ＩＩＩＡ）、アルカリ土類（ＩＩＡ）、アルカリ金属族（ＩＡ）の酸化物、硫化物、塩化物または水酸化物などの有機／無機派生物を溶剤に溶かせて製造されることを特徴とする、請求項３４記載の電気変色部。
【請求項４１】
前記溶剤の材質は、ジメチルスルホキシド［（ＣＨ3）2ＳＯ］、炭酸プロピレン（Ｃ4Ｈ6Ｏ3）または水（Ｈ2Ｏ）であっても良いことを特徴とする、請求項３８または請求項４０記載の映像表示装置。
【請求項４２】
前記電気変色層はさらにＰＨ値修飾試薬を含むことを特徴とする、請求項３８または請求項４０記載の映像表示装置。
【請求項４３】
前記ＰＨ値修飾試薬は水酸化カリウム（ＮａＯＨ）、水酸化カリウム（ＫＯＨ）、塩化水素（ＨＣｌ）、硫酸（Ｈ2ＳＯ4）、メチルビオローゲン（Ｍｅｔｈｙｌ  Ｖｉｏｌｏｇｅｎ，  Ｃ12Ｈ14Ｎ2Ｃｌ2）、ジフェニルアミンスルホン酸ナトリウム（Ｃ12Ｈ10ＮＮａＯ3Ｓ）、Ｎ−Ｎ’Ｎ−Ｎ’ジフェニルベンジジン（Ｎ−Ｎ’−Ｄｉｐｈｅｎｙｌｂｅｎｚｉｄｉｎｅ，  Ｃ20Ｈ20Ｎ2）、Ｎ−Ｎ−フェニルアントラニル酸（Ｃ13Ｈ11ＮＯ2）またはポリアニリン（Ｐｏｌｙａｎｉｌｉｎｅ）であっても良いことを特徴とする、請求項４２記載の映像表示装置。
【請求項４４】
前記バリアユニットの材料はフォトレジストであることを特徴とする、請求項３４記載の映像表示装置。
【請求項４５】
前記電気変色層はさらに導電高分子材料が混入されていることを特徴とする、請求項３４記載の映像表示装置。
【請求項４６】
前記電気変色層はスクリーン印刷により、前記第１透明基板の表面に設けることを特徴とする、請求項４５記載の映像表示装置。
【請求項４７】
前記第２透明基板はさらに複数の第２透明導電素子を有し、前記第２透明導電素子は間隔を置いて、前記第２透明基板に対応する前記第１透明導電素子の表面に設けることを特徴とする、請求項３４記載の映像表示装置。
【発明の詳細な説明】
【技術分野】
【０００１】
本発明は一種の表示装置に関し、特に一種の電気変色部とこれを使用された表示装置に関する。
【背景技術】
【０００２】
公知の立体映像表示技術の原理は両眼の像差（Ｂｉｎｏｃｕｌａｒ  ｄｉｓｐａｒｉｔｙ）を利用し、右目と左目がそれぞれ映像を受信して、脳内にて一つの立体映像に統合される。裸眼の立体表示技術は、構造よりレンチキュラーレンズ（Ｌｅｎｔｉｃｕｌａｒ）と光学バリア（Ｂａｒｒｉｅｒ）の２種類に大きく分けられる。しかし、現在の立体表示装置は、立体映像の表示にとどまり、平面像と立体映像との切換はできない。そのおもな原因はレンチキュラーレンズ（Ｌｅｎｔｉｃｕｌａｒ）または光学バリア（Ｂａｒｒｉｅｒ）によって、一般の表示装置に結合させた後、すべての平面像はレンチキュラーレンズレンズ（Ｌｅｎｔｉｃｕｌａｒ）または光バリア（Ｂａｒｒｉｅｒ）を通過した後に、左目と右目の映像に分けられる。外付け式の立体映像表示モジュールは立体映像を必要のないときに、外付け式の立体映像モジュールを表示装置から取り外すことはできるが、この方式は使用のとき、位置を正確に照準しなければ映像解像度の低下または偏り問題が残る。そのため、業者より立体映像と平面像を切換え可能な立体映像装置が開発されている。
【０００３】
現在の技術から、平面像が表示されているとき、特定の透光性物質は透明状態であり、立体映像に切換えたとき、その特定の透光性物質より複数の光線を遮る光格子を形成し光バリア（Ｂａｒｒｉｅｒ）を形成される。この種の特定の透光性物質は電気変色（Ｅｌｅｃｔｒｏｃｈｒｏｍｉｓｍ、ＥＣ）材料である。それは電流と電場の作用によって、電気変色材料が光を吸収または光散乱を引き起こして、色の可逆変化を実現する。電気変色材料は実務応用面において、以下の特性を有する。イ、優れる電気化学酸化還元可逆性。ロ、変色のレスポンス時間は速い。ハ、変色に可逆性を有する。二、変色の敏感度は高い。ホ、ライフサイクルが長い。ヘ、一定の記憶保存機能を有する。ト、優れる化学安定性。
【先行技術文献】
【特許文献】
【０００４】
【特許文献１】中華民国特許公告第Ｉ２９６７２３号立体映像に応用可能な液晶パネルのカラーフィルタとその製造方法
【特許文献２】中華民国特許公告第Ｍ３６８０８８号整合式電気変色２Ｄ／３Ｄ表示装置
【特許文献３】中華民国特許公告第Ｍ３７１９０２号２Ｄ平面像／３Ｄ立体映像切換え可能な表示装置
【特許文献４】米国特許公告第２００６０８７４９９号Ａｕｔｏｓｔｅｒｅｏｓｃｏｐｉｃ  ３Ｄ  ｄｉｓｐｌａｙ  ｄｅｖｉｃｅ  ａｎｄ  ｆａｂｒｉｃａｔｉｏｎ  ｍｅｔｈｏｄ  ｔｈｅｒｅｏｆ
【発明の概要】
【発明が解決しようとする課題】
【０００５】
公知の電気変色の特許技術は、たとえば、酸化タングステン（ＷＯ3）、水酸化ニッケルＮｉ（ＯＨ）2、フェロシアン化第二鉄など、すべて遷移元素酸化物またはその派生物を無機の固体膜または有機化合物／電解質材料を混ぜ合わせた複合材により、電子と外部提供のイオンソース（電解質または第２変色材料）を提供し、イオンを格子に進入させ、変色効果を実現する。前述の電気変色材料のほか、無機類の電気変色材料の性能が安定しており、光吸収変化はイオンと電子両方を注入と両方を抽出するによって引き起こされる。有機類の電気変色材料は、ポリアリニン、ビオロゲンと希土類フタロシアニンなどを含み、色は多様に豊かを有し、同じく有機物の酸化還元反応によるものが、無機材料に比べて、反応速度は速いが、環境保護と毒性の問題が残されている。
【０００６】
立体映像または平面像を切換え可能な表示装置に関連する特許は以下の通りである。
【０００７】
中華民国特許公告第Ｍ３６８０８８号整合式電気変色２Ｄ／３Ｄ表示装置（特許文献１）、中華民国特許公告第Ｍ３７１９０２号２Ｄ平面像／３Ｄ立体映像切換え可能な表示装置（特許文献２）、中華民国特許公告第Ｉ２９６７２３号立体映像に応用可能な液晶パネルのカラーフィルタとその製造方法（特許文献３）と、米国特許公告第２００６０８７４９９号Ａｕｔｏｓｔｅｒｅｏｓｃｏｐｉｃ  ３Ｄ  ｄｉｓｐｌａｙ  ｄｅｖｉｃｅ  ａｎｄ  ｆａｂｒｉｃａｔｉｏｎ  ｍｅｔｈｏｄ  ｔｈｅｒｅｏｆ（特許文献４）がある。
【０００８】
前述特許文献とも立体映像の視差バリア装置に電気変色材料を使用されている。そのうち、特許文献１である中華民国特許公告第Ｍ３６８０８８号整合式電気変色２Ｄ／３Ｄ表示装置と、特許文献２である中華民国特許公告第Ｍ３７１９０２号２Ｄ平面像／３Ｄ立体映像切換え可能な表示装置の構造の共通的な欠陥として、電気変色装置に必要な電解質層が設けられていない。電気変色層の電解質層にイオンが提供されていないため、電気変色装置には変色または褪色するための酸化または還元の可逆反応を引き起こすことはできない。よって、前記２点の特許文献とも実施不可能か、または褪色速度が非常に遅いものである。このほか、視差バリア装置の透明電極層と電気着色材料層ともグリッドパターンが設けられている。そのため、生産工程において、塗布、スパッタリング、蝕刻は層を分けて行うほか、各積層とも精確に位置合わせが必要となり、生産プロセスが極めて複雑なうえ、すべての積層にグリッドパターンを設けるため、各グリッドパターン同士の中間部に中空の区域ができてしまい、全体の光透過、屈折または反射が影響される。通常の２Ｄ表示のときも表示装置の映像品質に影響する恐れがあり、色差または輝度の不均衡問題を引き起こし、かつ構造強度は低く、使用寿命も短い。一方、特許文献３の中華民国特許公告第Ｉ２９６７２３号立体映像に応用可能な液晶パネルのカラーフィルタとその製造方法は、一種の埋め込み式液晶表示装置をカラーフィルタに成形する構造である。さらに、前述特許による電気変色層は、すべて公知の電気変色材料と変色機制を使用されており、より大きい駆動電圧が必要である。よって、材料の欠陥により、使用寿命を短くする恐れがある。
【課題を解決するための手段】
【０００９】
前記ニーズについて、発明者は鋭意に研究し、当該技術分野において長年の経験に基づいて、斬新な電気変色部とこれを使用された表示装置を発明した。
【００１０】
本発明の一つの目的は、一種の厚みを軽減できる、かつ生産プロセスを簡素化することができる電気変色部を提供する。
【００１１】
本発明もう一つの目的は、一種の電解質層を新たに設けることが不要の電気変色部を提供する。
【００１２】
本発明のさらに一つの目的は、一種の高速に変色／褪色でき、ライフサイクルが長く、かつ駆動電圧が小さい電気変色部を提供する。
【００１３】
本発明のまた一つの目的は、一種の有機／無機電気変色材料の長所を擁し、その欠点を有しない電気変色部を提供する。
【００１４】
前述目的を達成するため、本発明の電気変色部が使用する電気変色材料は電子を利用し、材料自体のイオン価を改変し、変色させる働きによるものである。電気変色材料の主体は遷移元素［銅亜族（ＩＢ）、亜鉛亜族（ＩＩＢ）スカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩＢ）と白金族（第５、第６周期ＶＩＩＩＢ）］、アルカリ金属族（ＩＡ）、アルカリ土類（ＩＩＡ）、酸素基（ＶＩＡ）、窒素族（ＶＡ）、カーボン族（ＶＩＡ）、ホウ素族（ＩＩＩＡ）などの元素グループまたはその他酸化物、硫化物、塩化物、水酸化物などの有機／無機派生物を溶剤に溶かして、導電素子より電子を提供し、電気変色材料のイオン価を改変することによって変色させる。特に、イオン価が電子の提供によって還元を引き起し、電子が失われて酸化する概念から、公知の電気変色材料より速く、かつ均一に電気変色のみならず、駆動電圧が低く、寿命も長くできる。一方、紫外光（ＵＶ）を提供することも同じく電気変色の効果がある。この種の電気変色材料は、表示装置、電子ブック、２Ｄ／３Ｄ切換え装置、バックミラーとスマートガラスなどに応用のほか、導電高分子に混ぜて、変色インキとしてスクリーン印刷などと組合せ使用することができる。
【００１５】
前記目的を達成するため、本発明の電気変色部は、主に第１透明基板、第２透明基板、前記透明基板の間に設ける電気変色層と、透明導電素子とを備える。透明導電素子は第１透明基板の表面または第２透明基板の表面あるいは第１透明基板と第２透明基板の対応する表面に設けることもできる。電気変色層は透明導電素子より電子の提供を受け、構造中のイオン価を改変し変色させる。
【００１６】
電気変色部を立体映像表示装置のマスクに応用するとき、電気変色層にグリッドの遮光区域を形成するには３つの方式がある。第一の方式は、フォトレジストなどのバリアユニットによって、電気変色層を仕切り、電気変色層が変色するときに、複数の細長い片の配列構造を形成させる。第二の方式は、電気変色層を間隔に配列してスクリーン印刷の方式により、複数の細長い片の構造を設ける。第三の方式は、透明導電素子をバリアユニットとして電気変色層を仕切り、かつ隣接する２つの透明導電素子は高低の電圧を交差して印加させ、透明導電素子が導通導通された後、電気変色層が変色を引き起こす。前述３つの方法とも電気変色層にグリッドの遮光区域、すなわち、光バリア（Ｂａｒｒｉｅｒ）を形成させることができる。
【発明の効果】
【００１７】
本発明はこれにより、映像表示部を平面像から立体映像の表示態様に切換えられたとき、表示映像はそれぞれ左目の映像と右目の映像に分けられる。このとき、透明導電素子は導通され、電気変色層の色を透明から不透光の暗色遮光区域に切り換えて、電気変色層の間隔配列状態に従い、電気変色部において形成する間隔に配列された複数の遮光区域は、左目の映像と右目の立体映像に分けて、遮光区域を介して干渉模様の区域領域を取り除き、肉眼に入射しても干渉模様が起きない。さらに、公知技術は立体映像表のときには、映像表示部にレンチキュラーレンズ（Ｌｅｎｔｉｃｕｌａｒ）または光学バリア（Ｂａｒｒｉｅｒ）２種の装置が使用されている。これに対して、本発明の電気変色部とこれを使用された表示装置は、立体映像を表示するときは、映像表示部より左目の映像と右目の映像に分けて立体映像を直接に表示できる。
【図面の簡単な説明】
【００１８】
【図１】本発明実施例１の立体分解態様図である。
【図２】本発明実施例１の透明導電素子の構造態様図（その１）である。
【図３】本発明実施例１の透明導電素子の構造態様図（その２）である。
【図４】本発明実施例２の立体分解態様図ある。
【図５】本発明実施例２の動作態様図（その１）である。
【図６】本発明実施例２の動作態様図（その２）である。
【図７】本発明実施例２の透明導電素子の構造態様図（その１）である。
【図８】本発明実施例２の透明導電素子の構造態様図（その２）である。
【図９】本発明実施例２の透明導電素子の構造態様図（その３）である。
【図１０】本発明実施例２の透明導電素子の構造態様図（その４）である。
【図１１】本発明実施例３の透明導電素子の構造態様図（その１）である。
【図１２】本発明実施例３の透明導電素子の構造態様図（その２）である。
【図１３】本発明実施例３の透明導電素子の構造態様図（その３）である。
【図１４】本発明実施例３の透明導電素子の構造態様図（その４）である。
【図１５】本発明実施例４の断面視図である。
【図１６】本発明実施例４の透明導電素子の構造上視図である。
【図１７】本発明実施例４の透明導電素子の構造の立体態様図である。
【図１８】本発明実施例５の断面視図である。
【図１９】本発明実施例５の透明導電素子の構造上視図である。
【図２０】本発明実施例５の透明導電素子の構造の立体態様図である。
【図２１】本発明実施例６の断面視図である。
【図２２】本発明実施例６の透明導電素子の構造の立体態様図である。
【発明を実施するための形態】
【００１９】
審査官の方々が本発明の内容のさらなる理解を図るため、以下にて図面と合わせて説明する。
【実施例】
【００２０】
図１ないし３、本発明の実施例１の立体分解図を参照する。図示のように、本発明の電気変色部２は第１透明基板２１、第２透明基板２２、前記透明基板２１、２２の間に設ける電気変色層２３と第１透明導電素子２１１とを備える。そのうち、第１透明導電素子２１１は第１透明基板２１の表面（図１に示す）または第２透明基板２２の表面（図２に示す）あるいは前述透明導電素子２１１、２２１を同時に第１透明基板２１の表面と第２透明基板２２の対向表面（図３に示す）に設ける。電気変色層２３は第１透明導電素子２１１より提供する電子によって、構造のイオン価を改変し変色させる。
【００２１】
さらに、公知技術の上下導電素子によって電気変色層２３を挟む構造のほか、一つの基板上に透明導電素子を設けるときは、透明導電素子を複数に間隔配列した上、交差してそれぞれ異なる電位の電圧を印加させ、各電極の電圧差によって、電気変色層２３が変色するため電子を提供する。
【００２２】
第１透明基板２１と第２透明基板２２はプラスチック、高分子プラスチック、ガラスまたは樹脂、ポリエチレンテレフタレート（Ｐｏｌｙｅｔｈｙｌｅｎｅ  Ｔｅｒｅｐｈｔｈａｌａｔｅ，  ＰＥＴ）、ポリカーボネート（Ｐｏｌｙ  Ｃａｒｂｏｎａｔｅ，  ＰＣ）、ポリエチレン（ｐｏｌｙｅｔｈｙｌｅｎｅ，  ＰＥ）、塩化ポリビニール（Ｐｏｌｙ  Ｖｉｎｙｌ  Ｃｈｌｏｒｉｄｅ，  ＰＶＣ）、ポリプロピレン（Ｐｏｌｙ  Ｐｒｏｐｙｌｅｎｅ，  ＰＰ）、ポリスチレン（Ｐｏｌｙ  Ｓｔｙｒｅｎｅ，  ＰＳ）、ポリメタクリル酸メチル（Ｐｏｌｙｍｅｔｈｙｌｍｅｔｈａｃｒｙｌａｔｅ，  ＰＭＭＡ）より組み合わせたプラスチック重合体のいずれかを選択する。第１透明導電素子２１１と第２透明導電素子２２１はインジウム錫酸化物（Ｉｎｄｉｕｍ  Ｔｉｎ  Ｏｘｉｄｅ，  ＩＴＯ）、アルミナ添加酸化亜鉛（Ｉｎｄｉｕｍ  Ｚｉｎｃ  Ｏｘｉｄｅ，  ＩＺＯ）、アルミニウム添加酸化亜鉛（Ａｌ−ｄｏｐｅｄ  ＺｎＯ，ＡＺＯ）または酸化アンチモン錫（Ａｎｔｉｍｏｎｙ  Ｔｉｎ  Ｏｘｉｄｅ，  ＡＴＯ）より組み合わせる不純物ドープ酸化物（Ｉｍｐｕｒｉｔｙ−Ｄｏｐｅｄ  Ｏｘｉｄｅｓ）グループのいずれかまたカーボンナノチューブ（ｃａｒｂｏｎ  ｎａｎｏｔｕｂｅ）を選択する。
【００２３】
電気変色層２３は第１透明基板２１と第２透明基板２２との間に取り付けて、第１透明導電素子２２１の表面を被せて置き、電気変色層２３の材料の主な成分は（銅亜族（ＩＢ）、亜鉛亜族（ＩＩＢ）、スカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩＢ）と白金族（第５、６周期ＶＩＩＩＢ））、アルカリ金属族（ＩＡ）、アルカリ土類（ＩＩＡ）、酸素基（ＶＩＡ）、窒素族（ＶＡ）、カーボン族（ＶＩＡ）、ホウ素族（ＩＩＩＡ）などの元素またはその酸化物、硫化物、塩化物、水酸化物などなどの有機／無機派生物を溶剤に溶かす。溶剤はジメチルスルホキシド［（ＣＨ3）2ＳＯ］、炭酸プロピレン（Ｃ4Ｈ6Ｏ3）または水（Ｈ2Ｏ）である。導電素子より電子を提供し、電気変色材料のイオン価を改変し変色させる。特に、イオン価が電子の提供によって還元を引き起し、電子が失われて酸化する概念から、公知の電気変色材料より速く、かつ均一に電気変色のみならず、駆動電圧が低く、寿命も長くできる。一方、紫外光（ＵＶ）を提供することも同じく電気変色の効果がある。この種の電気変色材料は表示装置、電子ブック、２Ｄ／３Ｄ切換え装置、バックミラーとスマートガラスなどに応用できる。さらに、導電高分子と混ぜ合わせて電気変色インキに仕上げて、スクリーン印刷と組合せて使用することもできる。
【００２４】
前述の族種を以下の通り例示する。
【００２５】
ハロゲン族（ＶＩＩＡ）：
【００２６】
Ｓｏｌｉｄ：Ｉ2  暗紫色；ＩＣｌ  暗赤色；ＩＢｒ  濃い灰色；ＩＦ3  黄色；ＩＣｌ3  オレンジ色；Ｉ2Ｏ5  白色；  Ｉ2Ｏ4  黄色（イオン結晶）；Ｉ4Ｏ9  黄色（イオン結晶）。
【００２７】
酸素基（ＶＩＡ）：
【００２８】
固形（Ｓｏｌｉｄ）：Ｓ  レモン色；Ｓｅ  灰色、茶色；Ｔｅ  無色金属光沢；Ｎａ2Ｓ，（ＮＨ4）2Ｓ，Ｋ2Ｓ，ＢａＳ  白色、可溶性；ＺｎＳ  白色↓；ＭｎＳ  肌色↓；ＦｅＳ  黒色↓；ＰｂＳ  黒色↓；ＣｄＳ  黄色↓；Ｓｂ2Ｓ3  タンジェリン色↓；ＳｎＳ  茶色↓；ＨｇＳ  黒色（沈殿）、赤色（シン砂）；Ａｇ2Ｓ  黒色↓；ＣｕＳ  黒色↓；Ｎａ2Ｓ2Ｏ3  白色；Ｎａ2Ｓ2Ｏ4  白色；  ＳｅＯ2  白色、揮発しやすい；ＳｅＢｒ2  赤色；ＳｅＢｒ4  黄色；ＴｅＯ2  白色かねつにより黄色に変わる；Ｈ2ＴｅＯ3  白色；ＴｅＢｒ2  茶色；ＴｅＢｒ4  オレンジ色；ＴｅＩ4  濃い灰色；ＰｏＯ2  低温黄色（面心立方）、高温赤色（四方）；ＳＯ3  無色；ＳｅＯ3  無色湿気により、解離しやすい；ＴｅＯ3  オレンジ色；Ｈ6ＴｅＯ6  無色。
【００２９】
窒素族（ＶＡ）：
【００３０】
固形：  アンモニウム塩  無色金属；窒化金属  白色；Ｎ2Ｏ3  青色（低温）；Ｎ2Ｏ5  白色；Ｐ  白色、赤色、黒色；Ｐ2Ｏ3  白色；Ｐ2Ｏ5  白色；ＰＢｒ3  黄色；ＰＩ3  紅；ＰＣｌ5  無色；Ｐ4Ｓｘ  黄色；Ｐ2Ｓ3  灰黄色；Ｐ2Ｓ5  黄色；Ｈ4Ｐ2Ｏ7  無色ガラス状；Ｈ3ＰＯ2  白色；Ａｓ灰色；Ａｓ2Ｏ3  白色；Ａｓ2Ｏ5  白色；ＡｓＩ3  赤色；Ａｓ4Ｓ4  赤色（雄黄）；Ａｓ4Ｓ6  黄色（石黄）；Ａｓ2Ｓ5  レモン色；Ｓｂ  銀白；Ｓｂ（ＯＨ）3  白色↓；Ｓｂ2Ｏ3  白色（テルル白色、顔料）；Ｓｂ2Ｏ5  レモン色；ＳｂＸ3（Ｘ＜＞Ｉ）  白色；ＳｂＩ3  赤色；Ｓｂ2Ｓ3  タンジェリン↓；Ｓｂ2Ｓ5  オレンジ色；Ｂｉ  銀白赤気味；Ｂｉ2Ｏ3  レモン色；Ｂｉ2Ｏ5  赤茶色；ＢｉＦ3  灰白；ＢｉＣｌ3  白色；ＢｉＢｒ3  黄色；ＢｉＩ3  黒↓；Ｂｉ2Ｓ3  暗褐黒色。
【００３１】
カーボン族（ＩＶＡ）：
【００３２】
固形：Ｃ（金剛石）  無色透明；Ｃ（黒鉛）  黒金属光沢；Ｓｉ  濃い灰色金属光沢；Ｇｅ  淡灰白色；Ｓｎ  銀白色；Ｐｂ  濃い灰色；ＳｉＯ2  無色透明；Ｈ2ＳｉＯ3  無色透明グルー↓；Ｎａ2ＳｉＦ6  白色結晶；ＧｅＯ  黒色；ＧｅＯ2  白色；ＳｎＯ  黒色；ＳｎＯ2  白色；Ｓｎ（ＯＨ）2  白色↓；ＰｂＯ黄色または黄色がかった赤；Ｐｂ2Ｏ3  オレンジ色；Ｐｂ3Ｏ4  赤色；ＰｂＯ2  茶色；ＣＢｒ4  レモン色；ＣＩ4  ピンク色；ＧｅＩ2  オレンジ色；ＧｅＢｒ2  黄色；ＧｅＦ4  白色；ＧｅＢｒ4  淡灰白色；ＧｅＩ4  黄色；ＳｎＦ2  白色；ＳｎＣｌ2  白色；ＳｎＢｒ2  レモン色；ＳｎＩ2  オレンジ色；ＳｎＦ4  白色；ＳｎＢｒ4  無色；ＳｎＩ4  赤色；ＰｂＦ2  無色↓；ＰｂＣｌ2  白色↓；ＰｂＢｒ2  白色；ＰｂＩ2  金色；ＰｂＦ4  無色；ＧｅＳ  赤色；ＧｅＳ2  白色；ＳｎＳ  茶色↓；ＳｎＳ2  金色（俗称「金粉」）↓；ＰｂＳ  黒色↓；ＰｂＳ2  赤茶色；Ｐｂ（ＮＯ3）2  無色；Ｐｂ（Ａｃ）2ｏ３Ｈ2Ｏ  無色結晶；ＰｂＳＯ4  白色↓；ＰｂＣＯ3  白色↓；Ｐｂ（ＯＨ）2  白色↓；Ｐｂ3（ＣＯ3）2（ＯＨ）2  鉛白色↓；ＰｂＣｒＯ4  山吹色↓。
【００３３】
ホウ素族（ＶＩＩＩＡ）：
【００３４】
固形：Ｂ（定形がない）  茶色粉末；Ｂ（結晶）  黒灰；Ａｌ  銀白色；Ｇａ  銀白色（液化しやすい）；Ｉｎ  銀灰色；  Ｔｌ  銀灰色；Ｂ2Ｏ3  ガラス状；Ｈ3ＢＯ3  無色片状；ＢＮ  白色；Ｎａ2Ｂ4Ｏ7ｏ１０Ｈ2Ｏ  白色結晶；Ｃｕ（ＢＯ2）2  青色↓；Ｎｉ（ＢＯ2）2  緑↓；ＮａＢＯ2ｏＣｏ（ＢＯ2）2  青色↓；ＮａＢＯ2ｏ4Ｈ2Ｏ  無色結晶；無水ＮａＢＯ2  黄水晶；Ａｌ2Ｏ3  白色結晶；ＡｌＦ3  無色；ＡｌＣｌ3  白色；ＡｌＢｒ3  白色；ＡｌＩ3  棕；Ａｌ（ＯＨ）3  白色↓；Ｇａ2Ｏ3  白色↓Ｇａ（ＯＨ）3  白色↓；ＧａＢｒ3  白色；ＧａＩ3  黄色；Ｉｎ2Ｏ3  黄色；ＩｎＢｒ3  白；ＩｎＩ3  黄色；ＴＩＯＨ  黄色；Ｔｌ2Ｏ  黒色；Ｔｌ2Ｏ3  暗褐黒色；ＴｌＣｌ  白色↓；ＴｌＢｒ  淡黄色↓；ＴｌＩ  黄色↓（銀色に近い）；ＴｌＢｒ3  黄色；ＴｌＩ3  黒色。
【００３５】
アルカリ土類金属（ＩＩＡ）：
【００３６】
単純物質：銀白色
【００３７】
火炎色：Ｃａ  ブリックレッド；Ｓｒ  マゼンタ；Ｂａ  緑色。
【００３８】
酸化物：すべては白色固体。
【００３９】
水酸化物：白色固体  Ｂｅ（ＯＨ）2↓，Ｍｇ（ＯＨ）2↓。
【００４０】
塩：ほとんど無色または白色結晶体；ＢｅＣｌ2  淡黄色；ＢａＣｒＯ4  黄色↓；ＣａＦ2  白色↓。
【００４１】
アルカリ金属（ＩＡ）：
【００４２】
単純物質：銀白色
【００４３】
火炎色：Ｌｉ  赤色；Ｎａ  黄色；Ｋ紫色；Ｒｂ  マゼンタ；Ｃｓ  マゼンタ。
【００４４】
酸化物、過酸化物、超酸化物、オゾン化物：Ｌｉ2Ｏ  白色；Ｎａ2Ｏ  白色；Ｋ2Ｏ  レモン色；Ｒｂ2Ｏ  山吹色；Ｃｓ2Ｏ  橙赤色；Ｎａ2Ｏ2 レモン色；    ＫＯ2 オレンジ色；ＲｂＯ2 こげ茶色；ＣｓＯ2 暗黄灰色；ＫＯ3 シトラスレッド。
【００４５】
水酸化物：白色、ＬｉＯＨ白色↓。
【００４６】
塩：ほとんどが無色または白色結晶、かつ水に溶けやすい。
【００４７】
不溶性塩類↓（注記のないものはすべて白色結晶である）：ＬｉＦ  Ｌｉ2ＣＯ3  Ｌｉ3ＰＯ4  ＬｉＫＦｅＩＯ6  Ｎａ［Ｓｂ（ＯＨ）6］  ＮａＺｎ（ＵＯ2）3（Ａｃ）9ｏ６Ｈ2Ｏ  黄緑色；Ｍ＝Ｋ，Ｒｂ，Ｃｓ  Ｍ3［Ｃｏ（ＮＯ2）6］山吹色；ＭＢＰｈ4  ＭＣｌＯ4  Ｍ2ＰｔＣｌ6  レモン色；ＣｓＡｕＣｌ4。
【００４８】
銅亜族（ＩＩＢ）：
【００４９】
単純物質：Ｃｕ  マゼンタまたは暗赤色；Ａｇ  銀白色；Ａｕ  金色。
【００５０】
銅化合物：火炎色  緑色；ＣｕＦ  赤色；ＣｕＣｌ  白色↓；ＣｕＢｒ  黄色↓；ＣｕＩ  茶黄色↓；ＣｕＣＮ  白色↓；Ｃｕ2Ｏ  暗赤色；Ｃｕ2Ｓ  黒色；ＣｕＦ2 白色；ＣｕＣｌ2  茶黄色（溶液は黄緑色）；ＣｕＢｒ2  茶黄色；Ｃｕ（ＣＮ）2  茶黄色；  ＣｕＯ  黒色↓；ＣｕＳ  黒色↓；ＣｕＳＯ4無色；ＣｕＳＯ4ｏ５Ｈ2Ｏ青色；Ｃｕ（ＯＨ）2ライトブルー↓；Ｃｕ（ＯＨ）2ｏＣｕＣＯ3 黒緑色；［Ｃｕ（Ｈ2Ｏ）4］2+ 青緑色；［Ｃｕ（ＯＨ）4］2- 青みがかった）紫色；［Ｃｕ（ＮＨ3）4］2+  濃青色；［ＣｕＣｌ4］2-  黄色；［Ｃｕ（ｅｎ）2］2+  濃青紫色；Ｃｕ2［Ｆｅ（ＣＮ）6］赤茶色；アルキン銅  赤色↓。
【００５１】
銀化合物：ＡｇＯＨ白色（常温は分解する）；Ａｇ2Ｏ  黒色；新制ＡｇＯＨ茶黄色（Ａｇ2Ｏ混入）；プロテイン銀（ＡｇＮＯ3を手に滴下する）黒色↓；ＡｇＦ白色；ＡｇＣｌ白色↓；ＡｇＢｒレモン色↓；ＡｇＩ黄色↓（膠質）；Ａｇ2Ｓ黒色↓；Ａｇ4［Ｆｅ（ＣＮ）6］白色↓；Ａｇ3［Ｆｅ（ＣＮ）6］白色↓；Ａｇ+，［Ａｇ（ＮＨ3）2］+，［Ａｇ（Ｓ2Ｏ3）2］3-，［Ａｇ（ＣＮ）2］-無色。
【００５２】
金化合物：ＨＡｕＣｌ4ｏ３Ｈ2Ｏ  山吹色結晶；ＫＡｕＣｌ4ｏ１．５Ｈ2Ｏ  無色片状結晶；Ａｕ2Ｏ3  黒色；Ｈ［Ａｕ（ＮＯ3）4］ｏ３Ｈ2Ｏ  黄色結晶；ＡｕＢｒ  灰黄色↓；ＡｕＩ  レモン色↓。
【００５３】
亜鉛亜族（ＩＩＢ）：
【００５４】
単純物質：すべて銀白色、Ｈｇは水溶液に沈殿して黒色となる。
【００５５】
亜鉛化合物：ＺｎＯ  白色（亜鉛華顔料）↓；ＺｎＩ2  無色；ＺｎＳ  白色↓；ＺｎＣｌ2白色結晶（溶解度が極めて大きく水溶液は酸性を帯びる）；Ｋ3Ｚｎ3［Ｆｅ（ＣＮ）6］白色；Ｚｎ3［Ｆｅ（ＣＮ）6］2  黄褐色。
【００５６】
カドミウム化合物：ＣｄＯ  茶灰色↓；ＣｄＩ2  黄色；ＣｄＳ黄色（カドミウム黄色顔料）↓；ＨｇＣｌ2（昇汞）  白色；ＨｇＮＨ2Ｃｌ  白色↓；Ｈｇ2Ｃｌ2（甘汞）  白色↓。
【００５７】
水銀化合物：ＨｇＯ  赤色（粗粒子）または黄色（小さい粒子）↓；ＨｇＩ2赤または黄色（かすかに溶解）；ＨｇＳ  黒または赤色↓；Ｈｇ2ＮＩＨ2Ｏ赤色↓；Ｈｇ2（ＮＯ3）2  無色結晶。
【００５８】
ＺｎＳ蛍光体：Ａｇ  青色；Ｃｕ黄緑色；Ｍｎ  オレンジ色。
【００５９】
チタニウム亜族（ＩＶＢ）：
【００６０】
チタニウム化合物：Ｔｉ3+  マゼンタ；  ［ＴｉＯ（Ｈ2Ｏ2）2］2+  オレンジ色；Ｈ2ＴｉＯ3  白色↓；ＴｉＯ2白色（亜鉛華顔料）またはピンク（ルチル）↓；（ＮＨ4）2ＴｉＣｌ6  黄色水晶；［Ｔｉ（Ｈ2Ｏ）6］Ｃｌ3  紫水晶；［Ｔｉ（Ｈ2Ｏ）5Ｃｌ］Ｃｌ2Ｈ2Ｏ  緑色水晶；ＴｉＣｌ4無色発煙液体。
【００６１】
ジルコニウム、ハフニウム：ＭＯ2，ＭＣｌ4  白色
【００６２】
バナジウム亜族（ＶＩＢ）：
【００６３】
バナジウム化合物：Ｖ2+  紫色；Ｖ3+  緑色；ＶＯ2+  青色；Ｖ（ＯＨ）4-  黄色；ＶＯ43-黄色；ＶＯ  黒色；Ｖ2Ｏ3  濃い灰色；Ｖ2Ｓ3  茶黒色；ＶＯ2青色固体；ＶＦ4緑色固体；ＶＣｌ4  濃い茶色液体；ＶＢｒ4  マゼンタ液体；Ｖ2Ｏ5黄色またはブリックレッド；水合Ｖ2Ｏ5  茶赤色；飽和Ｖ2Ｏ5溶液（かすかに溶解）  レモン色；［ＶＯ2（Ｏ2）2］3-黄色；［Ｖ（Ｏ2）3］3-赤茶色。
【００６４】
凝縮バナジウム酸塩：バナジウム酸素原子数の減少に従い、淡黄色〜深紅色〜淡黄色に変色する。
【００６５】
ニオブ、タンタル：略。
【００６６】
クロム亜族（ＶＩＢ）：
【００６７】
クロム化合物：Ｃｒ2+ 青色、Ｃｒ3+ 紫色、Ｃｒ2Ｏ72- 橙赤色、ＣｒＯ42-黄色、Ｃｒ（ＯＨ）4- 鮮緑色；Ｃｒ（ＯＨ）3 納戸色；Ｃｒ2Ｏ3  緑色、ＣｒＯ3暗赤針状、〔ＣｒＯ（Ｏ2）2〕ＯＥｔ2青色、ＣｒＯ2Ｃｌ2暗赤色液体、Ｎａ2Ｃｒ2Ｏ7，Ｋ2ＣｒＯ7橙赤色、Ａｇ2ＣｒＯ4ブリックレッド↓；ＢａＣｒＯ4黄色↓；ＰｂＣｒＯ4黄色↓。
【００６８】
マゼンタＣｒ2（ＳＯ4）3１８Ｈ2Ｏ−−〉緑色Ｃｒ2（ＳＯ4）3６Ｈ2Ｏ−−〉ピンク色Ｃｒ2（ＳＯ4）3 。
【００６９】
暗緑色［Ｃｒ（Ｈ2Ｏ）4Ｃl2］Ｃｌ−冷却ＨＣｌ−〉紫色［Ｃｒ（Ｈ2Ｏ）6］Ｃｌ3−エーテルＨＣｌ−〉薄緑色［Ｃｒ（Ｈ2Ｏ）5Ｃｌ］Ｃｌ2
【００７０】
［Ｃｒ（Ｈ2Ｏ）6］3+紫色：［Ｃｒ（Ｈ2Ｏ）4（ＮＨ3）2］3+  マゼンタ：［Ｃｒ（Ｈ２Ｏ）3（ＮＨ3）3］3+桃色：［Ｃｒ（Ｈ2Ｏ）2（ＮＨ3）4］3+橙赤色：［Ｃｒ  （ＮＨ3）5Ｈ2Ｏ］3+オレンジ色：［Ｃｒ（ＮＨ3）6］3+黄色。
【００７１】
モリブデン、タングステン：ＭｏＯ3白色：茶色ＭｏＣｌ3；緑色ＭｏＣｌ5；ＭｏＳ3茶色↓；（ＮＨ4）3［Ｐ（Ｍｏ１2Ｏ4０）］６Ｈ2Ｏ黄色結晶状↓；ＷＯ3暗黄色；Ｈ2ＷＯ4ｏｘＨ2Ｏ白色膠質。
【００７２】
マンガン亜族（ＶＩＩＢ）：
【００７３】
マンガン化合物：Ｍｎ2+  肉紅；Ｍｎ3+  紫紅；ＭｎＯ42-緑色；ＭｎＯ4-紫色；ＭｎＯ3+鮮緑色；Ｍｎ（ＯＨ）2白色↓；ＭｎＯ（ＯＨ）2茶色↓；ＭｎＯ2黒色↓；硫酸マンガン（ＭｎＳＯ4）白色結晶体；マンガン塩六水化物（ＭｎＸ2６Ｈ2Ｏ，  Ｘ＝ハロゲンＮＯ3，ＣｌＯ4）ピンク色；ＭｎＳｏｎＨ2Ｏ肌色↓；無水ＭｎＳ濃緑色；ＭｎＣＯ3  白色↓；Ｍｎ3（ＰＯ4）2白色↓；ＫＭｎＯ4マゼンタ；Ｋ2ＭｎＯ4緑色；Ｋ2［ＭｎＦ6］金色結晶体；Ｍｎ2Ｏ7茶色油状液体。
【００７４】
テクネチウム、レニウム：略。
【００７５】
鉄族（第４周期ＶＩＩＩ族）：
【００７６】
鉄化合物：Ｆｅ2+ 淡緑色；［Ｆｅ（Ｈ2Ｏ）6］3+ ふじ色；［Ｆｅ（ＯＨ）（Ｈ2Ｏ）5］2+ 黄色；ＦｅＯ42-マゼンタ；ＦｅＯ  黒色；Ｆｅ2Ｏ3 暗赤色；Ｆｅ（ＯＨ）2 白色↓；Ｆｅ（ＯＨ）3 赤褐色↓；ＦｅＣｌ3またはＦｅＣｌ2 結晶  赤褐色  青；無水ＦｅＳＯ4白色；ＦｅＳＯ4ｏ７Ｈ2Ｏ  緑色；Ｋ4［Ｆｅ（ＣＮ）6］（黄血塩）黄色結晶；Ｋ3［Ｆｅ（ＣＮ）6］（赤血塩）赤色結晶；Ｆｅ2［Ｆｅ（ＣＮ）6］フェロシアン化第二鉄↓；Ｆｅ［Ｆｅ（ＣＮ）6］黒色↓；Ｆｅ（Ｃ5Ｈ5）2（フェロセン）オレンジ色結晶；Ｍ2Ｆｅ6（ＳＯ4）4（ＯＨ）12（ジャロサイト、Ｍ＝ＮＨ4，Ｎａ，Ｋ）淡黄色結晶；Ｆｅ（ＣＯ）5  黄色液体。
【００７７】
コバルト化合物：Ｃｏ2+ピンク色；ＣｏＯセージグリーン；Ｃｏ3Ｏ4黒色；Ｃｏ（ＯＨ）3茶色↓；Ｃｏ（ＯＨ）2ピンク色↓；Ｃｏ（ＣＮ）2赤色；Ｋ4［Ｃｏ（ＣＮ）6］紫色結晶；Ｃｏ2（ＣＯ）8黄色結晶；［Ｃｏ（ＳＣＮ）6］4-紫色；
【００７８】
塩化コバルト脱水変色：ピンク色ＣｏＣｌ2６Ｈ2Ｏ−３２５Ｋ−〉マゼンタＣｏＣｌ2２Ｈ2Ｏ−３ｌ３Ｋ−〉青紫色ＣｏＣｌ2Ｈ2Ｏ−３９３Ｋ−〉青色ＣｏＣｌ2。
【００７９】
ニッケル化合物：Ｎｉ2+ 鮮緑色；［Ｎｉ（ＮＨ3）6］2+ 紫色；Ｎｉ（ＯＨ）2緑色↓；Ｎｉ（ＯＨ）3 黒色↓；無水Ｎｉ（ＩＩ）塩  黄色；Ｎａ2［Ｎｉ（ＣＮ）4］黄色；Ｋ2［Ｎｉ（ＣＮ）4］オレンジ色；Ｎｉ（ＣＯ）4無色液体。
【００８０】
白金系元素（第５、第６周期ＶＩＩＩ族）：
【００８１】
Ｏｓ  青灰色の揮発しやすい固体；Ｐｄ↓（ａｑ）黒色；ＯｓＯ4無色、特殊匂いをする気体；Ｈ2ＰｔＣｌ6  橙赤色結晶；Ｎａ2ＰｔＣｌ6オレンジ色結晶；Ｍ2ＰｔＣｌ6（Ｍ＝Ｋ，Ｒｂ，Ｃｓ，ＮＨ4）黄色↓。
【００８２】
たとえば、鉄族（ＶＩＩＩＢ）の二塩化鉄（ＦｅＣｌ2）を例として、溶剤はジメチルスルホキシド（ＤＭＳＯ）である。二塩化鉄の水晶粒子の色は青色（Ｆｅ2+ は青色）であり、表面酸化によって赤茶色  （Ｆｅ３+はレモン色）を形成される。もし、二塩化鉄を溶剤に溶かすと、酸化によってＦｅ2+からＦｅ3+に変化し、溶剤はレモン色に変わる。第１透明導電素子２１１より電子を提供することにより、第１透明導電素子２１１の電気変色層２３のレモン色Ｆｅ3+が青色Ｆｅ2+に還元し、電気変色層２３全体は価の数の変化によって、レモン色から青色に変色し、色彩を深める効果を達成できる。第１透明導電素子２１１の電子は開路の短絡または逆方向の電圧をアンロードすることにより、電気変色層２３が青色Ｆｅ2+からふたたびレモン色Ｆｅ3+に酸化され、電気変色層２３全体は酸化によって価の変化に従って、青色からレモン色に変色し、褪色効果を実現する。電気変色層２３は第１透明導電素子２１１と同じく、フィルムの厚みを制御することにより、レモン色を透明にする効果を実現できる。さらに、二塩化鉄をジメチルスルホキシドまたはＰＨ値の修飾試薬において、濃度、電位差、溶剤の極性、ＰＨ値、両極の距離および誘電率の差によって青色、紫色、ピンク色、レモン色などの色表示を発生し、平面像表示装置に応用することができる。前述ＰＨ値の修飾試薬は、メチルビオローゲン、ジフェニルアミンスルホン酸ナトリウム、Ｎ−Ｎ’ジフェニルベンジジン、Ｎ−フェニルアントラニル酸、ポリアニリン、水酸化ナトリウム、水酸化カリウム、塩化水素、硫酸などを用いる。
【００８３】
この概念と一般の無機電気変色層との異なる点は、無機電気変色層にはイオンと電子両方を格子に導入しなければならない。よって、駆動電圧が大きく、材料の欠陥が生じやすいほか、寿命は１−２万回しかない。しかし、本発明の技術によれば、電気変色材料のイオン価を変化すれば良い。駆動電圧が小さいほか、材料の欠陥も発生しにくい、寿命は３万回以上に達する。
【００８４】
図４ないし６、本発明実施例２の立体分解図と動作態様図を参照する。図に示すように、前述電気変色部２を３Ｄ立体表示の応用例であり、映像表示装置において、電気変色部２を映像表示部１に結合されている。
【００８５】
そのうち、平面像と立体映像を表示する映像表示部１において、表示される立体映像はソフトウェア、ファームウェアまたはハードウェア技術のいずれかによって行うことができる。一例として、ソフトウェアまたはファームウェアによって平面像を左目の映像と右目の映像を含めた重ね合わせ映像に変換し、またはレンチキュラー（Ｌｅｎｔｉｃｕｌａｒ）レンズまたは光学バリア（Ｂａｒｒｉｅｒ）の２つのハードウェア装置によって、左目の映像と右目の映像に分ける。ただし、この種の立体映像表示技術は、本案の技術特徴ではない、かつ、公知の技術であるため、ここでの説明を省略する。映像表示部１はたとえば、液晶表示装置（Ｌｉｑｕｉｄ  Ｃｒｙｓｔａｌ  Ｄｉｓｐｌａｙ，  ＬＣＤ）、プラズマディスプレイパネル（Ｐｌａｓｍａ  Ｄｉｓｐｌａｙ  Ｐａｎｅｌ，  ＰＤＰ）、表面伝導電子エミッタディスプレイ（Ｓｕｒｆａｃｅ  ｃｏｎｄｕｃｔｉｏｎ  Ｅｌｅｃｔｒｏｎ−ｅｍｉｔｔｅｒ  Ｄｉｓｐｌａｙ，  ＳＥＤ）、フィールドエミッションディスプレイ（Ｆｉｅｌｄ  Ｅｍｉｓｓｉｏｎ  Ｄｉｓｐｌａｙ，  ＦＥＤ）、真空蛍光表示装置（Ｖａｃｕｕｍ  Ｆｌｕｏｒｅｓｃｅｎｔ  Ｄｉｓｐｌａｙ，  ＶＦＤ）、有機発光ダイオード表示装置（Ｏｒｇａｎｉｃ  Ｌｉｇｈｔ−Ｅｍｉｔｔｉｎｇ  Ｄｉｏｄｅ，  ＯＬＥＤ）または電子ペーパー（Ｅ−Ｐａｐｅｒ）のいずれであっても良い。
【００８６】
電気変色部２は第１透明基板２１、第２透明基板２２と複数の電気変色層２３とを含む。そのうち、第１透明基板２１の表面は少なくとも一つの第１透明導電素子２１１を設けられている。このほか、より良い変色機制と３Ｄマスク効果を達成するため、電気変色層２３は間隔を置き、透明基板２１、２２の間に設ける。
【００８７】
第１、第２透明基板２１、２２および第１、第２透明導電素子２１１、２２１の材料は前述実施例１の材料に同じなため、ここでの説明を省略する。
【００８８】
電気変色層２３は第１透明導電素子２１１より電子を提供することによって、構造のイオン価を改変し変色を引き起こす。材料の主体は遷移元素（銅亜族（ＩＢ）、亜鉛亜族（ＩＩＢ）、スカンジウム亜族（ＩＩＩＢ）、チタニウム亜族（ＩＶＢ）、バナジウム亜族（ＶＢ）、クロム亜族（ＶＩＢ）、マンガン亜族（ＶＩＩＢ）、鉄族（ＶＩＩＩＢ）と白金族（第５、第６周期ＶＩＩＩＢ））、アルカリ金属族（ＩＡ）、アルカリ土類（ＩＩＡ）、酸素基（ＶＩＡ）、窒素族（ＶＡ）、カーボン族（ＶＩＡ）、ホウ素族（ＩＩＩＡ）などの元素またはその酸化物、硫化物、塩化物、水酸化物などの有機／無機派生物を溶剤に溶かせて作られる。各族に含める元素または化合物は前述実施例１に同じなため、ここでの説明を省略する。
【００８９】
電気変色部２は映像表示部１に合わせて、映像表示部１の映像投射面に設けられ、映像表示部１にて処理された多重映像（左目の映像Ｌと右目の映像Ｒに分ける）を表示するとき、電気変色層２３は第１透明導電素子２１１より提供した電子によって還元され、透明または明色から暗色（図５に示す）に変色される。第１透明導電素子２１１の電子は回路の短絡または逆方向電圧のオフロードによって、電気変色層２３を酸化され暗色から透明または明色（図６に示す）に辺食される。電気変色層２３を透明または明色から暗色に複数の遮光区域２３１を形成され、一部の重なる映像区域を取り除き、肉眼が視聴するときにモアレ縞を形成されない。
【００９０】
引き続き、図７ないし１０、本発明実施例２の透明導電素子の構造態様図その１ないし４を参照する。第１透明基板２１に少なくとも一つの第１透明導電素子２１１を備え、または第２透明基板２２の対向表面も少なくとも一つの第２透明導電素子２２１を備える。このほか、第１透明導電素子２１１は電気変色層２３に合わせて、複数の間隔配置によって設置することができる。ただし、このような構造は、導電素子を下部基板の表面に設けることを限るものではなく、構造の上部基板の表面、たとえば、第２透明基板２２下部表面に複数の第２透明導電素子２２１を間隔配するか、または第１透明基板２１と第２透明基板２２の対向表面場所を同時に、間隔配置によって、複数の第１透明導電素子２１１と複数の第２透明導電素子２２１を設置することができる。
【００９１】
図１１ないし１４、本発明実施例３の透明導電素子の構造態様図その１ないし４を参照する。本実施例において、実施例２と異なる点は、隣接する電気変色層２３の間はさらにバリアユニット２４を設けて、透明基板２１、２２で複数の空間区域を形成し、電気変色層２３を複数の空間にそれぞれ設置する。電気変色層２３は導電高分子材料を転化し、スクリーン印刷により設置することができる。ただし、本発明によって作られる電気変色層２３は液体、ゲル状など非固体状であるため、バリアユニット２４は電気変色層２３を仕切り、または構造強度を向上することにより、使用寿命を長くすることができる。バリアユニット２４はフォトレジストが好ましいである。もし、第１透明導電素子２１１と第２透明導電素子２２１が間隔配置の場合は、各電気変色層２３は単独にいずれかの第１透明導電素子２１１またはいずれかの第２透明導電素子２２１あるいは同時に、第１透明導電素子２１１と該第２透明導電素子２２１にそれぞれ対応する。
【００９２】
図１５、本発明の実施例４の断面視図を参照する。本実施例において、透明導電素子を構造のバリアユニットとして利用されている。図示のように、第１透明導電素子２１１によって、第１透明基板２１と第２透明基板２２の間を複数の空間区域を仕切られており、電気変色層２３はそれぞれの空間区域に設置される。さらに、供給電源回路の簡素化を図るため、透明導電素子の設置は、図１６に示す構造にしても良い。図１７はこのような構造の立体態様図である。図示のように、第１透明導電素子２１１より高低の電圧を交差して提供され、異なる電位の第１透明導電素子２１１は互いに接触されない。電気変色層２３は第１透明導電素子２１１によって形成された空間区域に連絡させるか、または絶縁物を追加し、電気変色層２３を各空間区域に封入しても良い。要するは、隣接する２つの透明導電素子が連絡されなければ良い。
【００９３】
図１８ないし２０、本発明実施例５の断面視図、透明導電素子構造の上視図、透明導電素子構造の立体態様図を参照する。本実施例において、第１透明導電素子２１１と第２透明導電素子２２１をバリアユニットとするほか、第１透明導電素子２１１と第２透明導電素子２２１は交差して配置され、かつ、当該透明導電素子２１１、２２１にそれぞれ異なる電位の高低の電圧を印加し、各第１透明導電素子２１１と第２透明導電素子２２１によって仕切られた空間区域において、電圧差を形成させ、電気変色層２３の変色に必要な電子を提供する。
【００９４】
図２１、２２、本発明実施例６の断面視図、透明導電素子構造の立体態様図を参照する。本実施例と実施例５は、第１透明導電素子２１１と第２透明導電素子２２１をバリアユニットとして利用されている点は同じだが、異なる点は第１透明導電素子２１１に複数の収容溝が形成されており、第２透明導電素子２２１も複数の収容溝が形成されている。これにより、透明導電素子と電気変色層の接触面積を増やし、構造の安定性が向上される。当該第１、第２透明導電素子２１１、２２１が上下に結合されたときは、交差して透明基板２１、２２の間に複数の空間区域を仕切り、電気変色層２３を当該空間区域に設置される。特に注意することは、当該第１透明導電素子２１１と当該第２透明導電素子２２１は互いに接触されていない。図示のように、上の層にある第２透明導電素子２２１は間隔を設けられており、下の層の第１透明導電素子２１１と接触されていない。一方、下の層の透明導電素子の設置方法もおなじである。
【００９５】
さらに、前述すべての電気変色部２はさらにＰＨ値修飾試薬を添加し、ＰＨ値修飾試薬によって電気変色層２３の色を制御する。ＰＨ値修飾試薬は水酸化ナトリウム（ＮａＯＨ）、水酸化カリウム（ＫＯＨ）、塩化水素（ＨＣｌ）、硫酸（Ｈ2ＳＯ4）、メチルビオローゲン（Ｍｅｔｈｙｌ  Ｖｉｏｌｏｇｅｎ，  Ｃ12Ｈ14Ｎ2Ｃｌ2）、ジフェニルアミンスルホン酸ナトリウム（Ｃ12Ｈ10ＮＮａＯ3Ｓ）、Ｎ−Ｎ’Ｎ−Ｎ’ジフェニルベンジジン（Ｎ−Ｎ’−Ｄｉｐｈｅｎｙｌｂｅｎｚｉｄｉｎｅ，  Ｃ20Ｈ20Ｎ2）、Ｎ−Ｎ−フェニルアントラニル酸（Ｃ13Ｈ11ＮＯ2）、ポリアニリン（Ｐｏｌｙａｎｉｌｉｎｅ）などより選択する。
【００９６】
以上に説明したものは、本発明の好ましい実施例であり、本発明の実施範疇に制限を加わるものではない。当技術に熟知するものは、本発明の精神と範疇を逸脱されない、いかなる等効果変化と修飾とも、本発明の特許申請範囲に含まれる。
【００９７】
以上に説明された通り、本発明の電気変色部とこれを使用された表示装置は特許の発明性を有し、産業上の利用価値を有する。発明者は特許法により、特許出願を提出する。
【符号の説明】
【００９８】
１・・・・・・映像表示部
２・・・・・・電気変色部
２１・・・・・第１透明基板
２１１・・・・第１透明導電素子
２２・・・・・第２透明基板
２２１・・・・第２透明導電素子
２３・・・・・電気変色層
２３１・・・・遮光区域
２４・・・・・バリアユニット
【図１】
2012027435.tif 000003
【図２】
2012027435.tif 000004
【図３】
2012027435.tif 000005
【図４】
2012027435.tif 000006
【図５】
2012027435.tif 000007
【図６】
2012027435.tif 000008
【図７】
2012027435.tif 000009
【図８】
2012027435.tif 000010
【図９】
2012027435.tif 000011
【図１０】
2012027435.tif 000012
【図１１】
2012027435.tif 000013
【図１２】
2012027435.tif 000014
【図１３】
2012027435.tif 000015
【図１４】
2012027435.tif 000016
【図１５】
2012027435.tif 000017
【図１６】
2012027435.tif 000018
【図１７】
2012027435.tif 000019
【図１８】
2012027435.tif 000020
【図１９】
2012027435.tif 000021
【図２０】
2012027435.tif 000022
【図２１】
2012027435.tif 000023
【図２２】
2012027435.tif 000024